(57)【要約】【課題】供給ガスの加湿条件によらず、高い発電性能を有し、長期間にわたって安定した発電が可能な固体高分子形燃料電池用の電解質膜の提供。【解決手段】プロトン導電性のイオン交換基を有するポリマーからなる陽イオン交換膜からなる電解質膜であって、セリウム原子及びマンガン原子からなる群から選ばれる１種以上を含み、かつ温度８０℃、相対湿度９５％の条件で測定した導電率が０．１５〜１Ｓ／ｃｍ、温度８０℃、相対湿度３０％の条件で測定した導電率が０．０１〜０．２Ｓ／ｃｍである固体高分子形燃料電池用電解質膜。【選択図】なし【特許請求の範囲】
【請求項１】
プロトン導電性のイオン交換基を有するポリマーからなる陽イオン交換膜からなる電解質膜であって、セリウム原子及びマンガン原子からなる群から選ばれる１種以上を含み、かつ温度８０℃、相対湿度９５％の条件で測定した導電率が０．１５〜１Ｓ／ｃｍ、温度８０℃、相対湿度３０％の条件で測定した導電率が０．０１〜０．２Ｓ／ｃｍであることを特徴とする固体高分子形燃料電池用電解質膜。
【請求項２】
前記陽イオン交換膜の前記イオン交換基の一部がセリウムイオン又はマンガンイオンによりイオン交換されていることを特徴とする請求項１に記載の固体高分子形燃料電池用電解質膜。
【請求項３】
前記イオン交換基を有するポリマーは、スルホン酸基を有するパーフルオロカーボン重合体である請求項１又は２に記載の固体高分子形燃料電池用電解質膜。
【請求項４】
セリウムイオンが、前記陽イオン交換膜に含まれる−ＳＯ３−基の数の０．３〜２０％含まれる請求項３に記載の固体高分子形燃料電池用電解質膜。
【請求項５】
マンガンイオンが、前記陽イオン交換膜に含まれる−ＳＯ３−基の数の０．５〜３０％含まれる請求項３に記載の固体高分子形燃料電池用電解質膜。
【請求項６】
請求項１〜５のいずれかに記載の電解質膜の製造方法であって、プロトン導電性のイオン交換基を有するポリマーを溶媒中に溶解又は分散させた後、セリウム化合物及びマンガン化合物からなる群から選ばれる１種以上をさらに溶解させて、液状組成物を得た後、キャスト製膜することにより、前記電解質膜を作製することを特徴とする固体高分子形燃料電池用電解質膜の製造方法。
【請求項７】
前記ポリマーを、水を含む溶媒中に溶解又は分散させた後、セリウムの炭酸塩又はマンガンの炭酸塩を溶解させて前記液状組成物を得る請求項６に記載の固体高分子形燃料電池用電解質膜の製造方法。
【請求項８】
請求項１〜５のいずれかに記載の電解質膜の製造方法であって、スルホン酸基を有するポリマーからなる陽イオン交換膜を、セリウムイオン又はマンガンイオンを含む水溶液中に浸漬することを特徴とする固体高分子形燃料電池用電解質膜の製造方法。
【発明の詳細な説明】
【技術分野】
【０００１】
本発明は、初期の出力電圧が高く、長期に渡って高い出力電圧を得られる固体高分子形燃料電池用の電解質膜に関する。
【背景技術】
【０００２】
燃料電池は、原料となるガスの反応エネルギーを直接電気エネルギーに変換する電池であり、水素・酸素燃料電池は、その反応生成物が原理的に水のみであり地球環境への影響がほとんどない。なかでも電解質として固体高分子膜を使用する固体高分子形燃料電池は、高いイオン導電性を有する高分子電解質膜が開発され、常温でも作動でき、高出力密度が得られるため、近年のエネルギー、地球環境問題への社会的要請の高まりとともに、電気自動車用等の移動車両や、小型コージェネレーションシステムの電源として大きな期待が寄せられている。
【０００３】
固体高分子形燃料電池では、通常、固体高分子電解質としてプロトン導電性のイオン交換膜が使用され、特にスルホン酸基を有するパーフルオロカーボン重合体からなるイオン交換膜が基本特性に優れている。固体高分子形燃料電池では、イオン交換膜の両面にガス拡散性の電極層を配置し、燃料である水素を含むガス及び酸化剤となる酸素を含むガス（空気等）を、それぞれアノード及びカソードに供給することにより発電を行う。
【０００４】
固体高分子形燃料電池のカソードにおける酸素の還元反応は過酸化水素（Ｈ２Ｏ２）を経由して反応が進行することから、触媒層中で生成する過酸化水素又は過酸化物ラジカルによって、電解質膜の劣化を引き起こす可能性が懸念されている。また、アノードには、カソードから酸素分子が膜内を透過してくるため、同様に過酸化水素又は過酸化物ラジカルを生成することも懸念される。特に炭化水素系膜を固体高分子電解質膜とする場合は、ラジカルに対する安定性に乏しく、長期間にわたる運転においては大きな問題となっていた。
【０００５】
例えば、固体高分子形燃料電池が初めて実用化されたのは、米国のジェミニ宇宙船の電源として採用された時であり、この時にはスチレン−ジビニルベンゼン重合体をスルホン化した膜が電解質膜として使用されたが、長期間にわたる耐久性には問題があった。この問題を解決する手段として、骨格ポリマーとしてポリフェニレンやポリイミドを用いてスルホン酸基を導入した構造のものなどが検討されたが、耐久性は改善はされるが不十分であり、また相対湿度が低くなると著しく導電率が低下するため、低加湿下でのセル電圧低下を起こすという問題があった（非特許文献１〜３参照）。この他、耐久性を改善する技術としては、高分子電解質膜中に過酸化水素を接触分解できる遷移金属酸化物又はフェノール性水酸基を有する化合物を添加する方法（特許文献１参照）や、高分子電解質膜内に触媒金属粒子を担持し、過酸化水素を分解する方法（特許文献２参照）が知られている。しかし、これらの技術は、生成する過酸化水素を分解する技術であり、イオン交換膜自体の分解の抑制を試みるものではないため、初期的には改善の効果があるものの、長期間にわたる耐久性には大きな問題が生じる可能性があった。またコスト的にも高くなるという問題があった。
【０００６】
一方、炭化水素系の重合体に対し、ラジカルに対する安定性が格段に優れる重合体として、スルホン酸基を有するパーフルオロカーボン重合体からなるイオン交換膜が知られている。近年、これらのパーフルオロカーボン重合体からなるイオン交換膜を用いた固体高分子形燃料電池は、自動車用、住宅用市場等の電源として期待され、実用化への要望が高まり開発が加速している。これらの用途では、特に高い効率での運転が要求されるため、より高い電圧での運転が望まれると同時に低コスト化が望まれている。また、燃料電池システム全体の効率の点から低加湿又は無加湿での運転やより高温での運転が要求されることも多い。
【０００７】
しかし、スルホン酸基を有するパーフルオロカーボン重合体からなるイオン交換膜を用いた燃料電池においても、低温高加湿下での運転では安定性が非常に高いものの、低加湿や高温の運転条件においては、電圧劣化が大きいことが報告されている（非特許文献４、５参照）。すなわち、低加湿又は無加湿での運転条件においては、通常用いられているスルホン酸基を有するパーフルオロカーボン重合体からなるイオン交換膜においても、過酸化水素又は過酸化物ラジカルにより電解質膜の劣化が進行し、高温の場合にはその劣化進行とともに膜のクリープが生じて電圧低下を加速するものと考えられる。
【０００８】
スルホン酸基を有するパーフルオロカーボン重合体からなるイオン交換膜を用いて、この問題を解決しようとする試みとして、スルホン酸基の部分をパーフルオロアルキルビススルホンアミドナトリウム塩などで架橋し、高温におけるクリープ発生を抑制する手法（特許文献３参照）が提案されているが、導電率が十分でなく発電特性が不十分となる問題があった。
【０００９】
【特許文献１】特開２００１−１１８５９１号公報（請求項１、２頁２〜９行）
【特許文献２】特開平６−１０３９９２号公報（問題を解決するための手段、２頁３
【特許文献３】特開２０００−１８８０１３号公報（３頁段落００２０〜００２２）
【非特許文献１】第５３回高分子討論会予稿集、４８５４頁２〜４行及び４８５５頁７〜１７行
【非特許文献２】第５３回高分子討論会予稿集、４８４７頁６〜９行
【非特許文献３】第５４回高分子学会年次大会予稿集、１４３４頁図２３〜３７行）
【非特許文献４】新エネルギー・産業技術総合開発機構主催  平成１２年度固体高分子形燃料電池研究開発成果報告会要旨集、５６頁１６〜２４行
【非特許文献５】Ｔｈｅ  Ｅｌｅｃｔｒｏｃｈｅｍｉｃａｌ  Ｓｏｃｉｅｔｙ，  ２０６ｔｈ  Ｍｅｅｔｉｎｇ  Ａｂｓｔｒａｃｔ、Ｎｏ．１８８４、図１
【非特許文献６】Ｔｈｅ  Ｅｌｅｃｔｒｏｃｈｅｍｉｃａｌ  Ｓｏｃｉｅｔｙ，  ２０７ｔｈ  Ｍｅｅｔｉｎｇ  Ａｂｓｔｒａｃｔ、Ｎｏ．７６３、図３
【発明の開示】
【発明が解決しようとする課題】
【００１０】
そこで本発明は、車載用、住宅用市場等への固体高分子形燃料電池の実用化において、十分に高いエネルギー効率での発電が可能であり、供給ガスの加湿温度（露点）がセル温度よりも低い低加湿又は無加湿での運転、セル温度に近い温度で加湿する高加湿での運転のどちらにおいても、高い発電性能を有し、かつ長期間にわたって安定した発電が可能な固体高分子形燃料電池用膜を提供することを目的とする。
【課題を解決するための手段】
【００１１】
本発明者らは、陽イオン交換膜を用いた燃料電池において、高温での低加湿又は無加湿での運転条件における膜の劣化防止及び高いセル電圧発現を目的に鋭意検討し、膜中に特定のイオンを含有させ、かつ特定の導電率となるような膜を電解質として用いることにより、高いセル電圧と高い耐久性を両立できることを見出し、本発明に至った。
【００１２】
本発明は、プロトン導電性のイオン交換基を有するポリマーからなる陽イオン交換膜からなる電解質膜であって、セリウム原子及びマンガン原子からなる群から選ばれる１種以上を含み、かつ温度８０℃、相対湿度９５％の条件で測定した導電率が０．１５〜１Ｓ／ｃｍ、温度８０℃、相対湿度３０％の条件で測定した導電率が０．０１〜０．２Ｓ／ｃｍであることを特徴とする固体高分子形燃料電池用電解質膜を提供する。
【００１３】
ここで、セリウム原子及びマンガン原子からなる群から選ばれる１種以上は、イオンとして含まれることが好ましく、プロトン導電性のイオン交換基とイオン交換されていることが好ましい。なお、セリウムイオンは＋３価又は＋４価の状態を、またマンガンイオンは＋２価又は＋３価の状態を取り得るが、本発明では特に限定されない。また、ここで陽イオン交換膜に含まれるイオン交換基とは、スルホン酸基、スルホンイミド基、ホスホン酸基等を示し、本発明では特にスルホン酸基が好ましい。
【００１４】
さらに本発明は、上述の特性を有する電解質膜の製造方法であって、イオン交換基を有するポリマーを溶媒中に溶解又は分散させた後、セリウム化合物及びマンガン化合物からなる群から選ばれる１種以上を溶解させて、液状組成物を得た後、キャスト製膜することにより、前記電解質膜を作製することを特徴とする固体高分子形燃料電池用電解質膜の製造方法を提供する。
【００１５】
この方法によれば、セリウム原子又はマンガン原子を、得られる膜中に均一に存在させることができる。また、膜中に含まれるセリウム原子又はマンガン原子の量も容易に調整することができる。
【００１６】
また本発明は、上述の特性を有する電解質膜の製造方法であって、イオン交換基を有するポリマーからなる陽イオン交換膜を、セリウムイオン又はマンガンイオンを含む水溶液中に浸漬することを特徴とする固体高分子形燃料電池用電解質膜の製造方法を提供する。この方法によれば、膜中にセリウムイオン又はマンガンイオンを容易な方法で含有させることができる。
【発明の効果】
【００１７】
本発明の電解質膜は、過酸化水素又は過酸化物ラジカルに対して優れた耐性を有するとともに、この電解質膜を備える固体高分子形燃料電池は高いセル電圧を示す。通常、膜中にプロトン導電に寄与しないイオンや化合物が存在すると、存在しない場合に比べ、通常膜の抵抗が高くなるが、本発明ではその点についても十分に考慮している。すなわち、本発明の電解質膜は高い導電率を有しており、相対湿度が低い条件で運転させた場合にも導電率の低下が少ないため、広い湿度の条件範囲において高いセル電圧を発現することができる。
【発明を実施するための最良の形態】
【００１８】
本発明の電解質膜は、プロトン導電性のイオン交換基を有するポリマーからなる陽イオン交換膜からなり、セリウム原子及びマンガン原子からなる群から選ばれる１種以上を含む電解質膜であり、温度８０℃、相対湿度９５％の条件で測定した導電率が０．１５〜１Ｓ／ｃｍ、温度８０℃、相対湿度３０％の条件で測定した導電率が０．０１〜０．２Ｓ／ｃｍである。膜の導電率は、温度８０℃、相対湿度９５％の条件では特に０．２〜０．８Ｓ／ｃｍ、さらには０．３〜０．７Ｓ／ｃｍが好ましい。この条件において導電率が０．１５Ｓ／ｃｍより低いと、発電のセル電圧が低く、好ましくない。１Ｓ／ｃｍより高いと、セル電圧は高くなり好ましいが、高加湿の条件下で膜を構成するポリマーが水に溶解しやすくなって溶出の問題が発生し、耐久性が低くなるので好ましくない。０．２〜０．８Ｓ／ｃｍであると、高加湿の条件下でのセル電圧と耐溶出性がさらに優れ、０．３〜０．７Ｓ／ｃｍであると、上記特性に加えてポリマーの機械的強度も著しい低下を起こさず、クリープ耐性にも優れるのでより好ましい。
【００１９】
また、温度８０℃、相対湿度３０％の条件で測定した場合の膜の導電率は、特に０．０２〜０．１８Ｓ／ｃｍ、さらには０．０３〜０．１５Ｓ／ｃｍであることが好ましい。燃料電池の稼働条件としては、相対湿度３０％程度の低加湿の運転条件となることもあり、この条件で膜の導電率が０．０１Ｓ／ｃｍより低いと抵抗が著しく高くなり発電のセル電圧が極端に低くなり、好ましくない。一方、この条件において膜の導電率が０．２Ｓ／ｃｍより高いと、セル電圧は高くなり好ましいが、ポリマー材料自体の強度が著しく低下し、耐久性が低くなるので好ましくない。この条件下での膜の導電率が０．０２〜０．１８Ｓ／ｃｍであると、低加湿の条件下でのセル電圧と耐溶出性に優れるので好ましく、さらに０．０３〜０．１５Ｓ／ｃｍであると、上記特性に加えてクリープ耐性にも優れるのでより好ましい。
【００２０】
本発明で使用するイオン交換基を有するポリマーのイオン交換容量は、セリウム原子及びマンガン原子からなる群から選ばれる１種以上を含んだ状態で、導電率が温度８０℃、相対湿度９５％の条件で０．１５〜１Ｓ／ｃｍ、温度８０℃、相対湿度３０％の条件で０．０１〜０．２Ｓ／ｃｍとなるように選定する必要がある。そのため、０．９５〜２．５ミリ当量／ｇ乾燥樹脂が好ましく、特に１．２５〜２．０ミリ当量／ｇ乾燥樹脂、さらには１．３〜１．８ミリ当量／ｇ乾燥樹脂であることが好ましい。
【００２１】
イオン交換容量が０．９５ミリ当量／ｇ乾燥樹脂より小さいと、セリウム原子及びマンガン原子からなる群から選ばれる１種以上を含有させると上記の導電率の下限より低くなる場合がある。また、イオン交換容量が２．５ミリ当量／ｇ乾燥樹脂より大きいと、分子量を高くすることが難しく機械的強度が低くなる他、水に対する溶解性が高くなり、運転中に溶出する問題も発生するおそれがあるので好ましくない。イオン交換容量が１．２５〜２．０ミリ当量／ｇ乾燥樹脂であると、セリウム原子及びマンガン原子からなる群から選ばれる１種以上の含有量も適度に制御でき、耐久性に優れる電解質膜ができるので好ましい。１．３〜１．８ミリ当量／ｇ乾燥樹脂であると、上記の特性に加えて、電解質膜を構成するポリマーの重合時の分離精製処理工程の効率が著しく低下することがなく好ましい。
【００２２】
本発明におけるイオン交換基を有するポリマーとしては特に限定されないが、イオン交換基としてはスルホン酸基が好ましく、耐久性の観点から当該ポリマーは含フッ素重合体であることが好ましく、特にパーフルオロカーボン重合体（エーテル結合性の酸素原子を含んでいてもよい）が好ましい。スルホン酸基を有するパーフルオロカーボン重合体としては特に限定されないが、ＣＦ２＝ＣＦ−（ＯＣＦ２ＣＦＸ）ｍ−Ｏｐ−（ＣＦ２）ｎ−ＳＯ３Ｈで表されるパーフルオロビニル化合物（ｍは０〜３の整数を示し、ｎは１〜１２の整数を示し、ｐは０又は１を示し、Ｘはフッ素原子又はトリフルオロメチル基を示す。）に基づく重合単位と、テトラフルオロエチレンに基づく重合単位とを含む共重合体であることが好ましい。
【００２３】
上記パーフルオロビニル化合物の好ましい例をより具体的に示すと、下記式（ｉ）〜（ｉｉｉ）で表される化合物が挙げられる。ただし、下記式中、ｑは１〜８の整数、ｒは１〜８の整数、ｔは１〜３の整数を示す。
【００２４】
【化１】
2007095529.tif 000002
【００２５】
スルホン酸基を有するパーフルオロカーボン重合体を用いる場合、重合後にフッ素化処理することによりポリマーの末端がフッ素化処理されたものを用いてもよい。パーフルオロカーボンモノマーを用いて重合した場合でも、重合開始剤、溶媒その他の影響により、通常は重合体の末端には炭化水素基や酸素を含む炭化水素基が存在する。ここでポリマーの末端がフッ素化されていると、より過酸化水素や過酸化物ラジカルに対する安定性が優れるため耐久性が向上する。
【００２６】
本発明の電解質膜は、膜中にセリウム原子及びマンガン原子からなる群から選ばれる１種以上が存在することにより、耐久性に優れる。これは過酸化水素又は過酸化物ラジカルに対して優れた耐性を有するためと考えられる。ラジカル耐性に優れる理由は明確ではないが、セリウムイオン又はマンガンイオンが含まれる場合は、当該イオンと−ＳＯ３−等の陽イオンと結合する基との相互作用が、過酸化水素又は過酸化物ラジカル耐性を効果的に向上させていると推定される。そして、セリウム化合物又はマンガン化合物の状態で膜中に含有される場合でも、わずかな解離により生じるセリウムイオン又はマンガンイオンと−ＳＯ３−等との相互作用があり得ると考えられる。
【００２７】
このようなことから、膜中におけるセリウム原子又はマンガン原子の存在形態は特に限定されないが、例えば、セリウムイオン、マンガンイオン、セリウム化合物、マンガン化合物等の形態があり、特にセリウムイオン又はマンガンイオンの形態が好ましい。なお、単体金属及び合金の形態は、電解質膜が短絡する可能性があるので好ましくない。
【００２８】
例えば、セリウムイオン又はマンガンイオン（以下、セリウムイオン等という。）の場合は、イオンとして存在すれば電解質膜中にどのような状態で存在してもよいが、例えばイオン交換膜中のイオン交換基の一部がセリウムイオン等でイオン交換された状態で存在する。また、セリウムイオン等を均一に含有している必要はない。２層以上の層からなるイオン交換膜（積層膜）であってその全ての層ではなく少なくとも１層がセリウムイオン等でイオン交換されていてもよいし、電解質膜自体は１層であってもセリウムイオン等のイオンの濃度が膜厚方向に不均一になっていてもよい。したがって、特にアノード側について過酸化水素又は過酸化物ラジカルに対する耐久性を高める必要がある場合は、アノードに一番近い部分にセリウムイオン等の濃度を高めた構成とすることもできる。
【００２９】
さらに、セリウムイオン等のイオンの濃度は電解質膜の面内に不均一になっていてもよい。例えば、水素ガス供給入口付近で過酸化水素又は過酸化物ラジカルに対する耐久性を高める必要がある場合は、その付近の部分にセリウムイオン等の濃度を高めた構成とすることもできるし、劣化が予測される特定部分について電解質膜のセリウムイオン等の濃度を高めた構成とすることもできる。
【００３０】
プロトン導電性を有するイオン交換基を有するポリマー中にセリウムイオン等を含有させて本発明の電解質膜を得る方法は特に限定されないが、例えば以下の方法が挙げられる。
（１）プロトン導電性を有するイオン交換基を有するポリマーの分散液中に、当該分散液に溶解可能なセリウム化合物又はマンガン化合物からなる群から選択される１種以上を混合した後、得られた液を用いてキャスト製膜し、電解質膜を作製する方法。
（２）セリウムイオン等が含まれる溶液中にプロトン導電性を有するイオン交換基を有するポリマーからなる膜を浸漬する方法。
（３）セリウム又はマンガンの有機金属錯塩をプロトン導電性を有するイオン交換基を有するポリマーからなる膜と接触させてセリウムイオン等を含有させる方法等。
量産性を考慮すると上記（１）の方法が工程が最も簡便であり好ましい。
【００３１】
上記の方法によって得られる電解質膜は、プロトン導電性のイオン交換基の一部がセリウムイオン等によりイオン交換されていると考えられる。
【００３２】
ここでセリウムイオンは＋３価でも＋４価でもよく、セリウムイオンを含む溶液を得るために液状媒体（例えば、水、アルコール等）に溶解可能なセリウム化合物が使用される。＋３価のセリウムイオンを含む塩を具体的に挙げると、例えば、炭酸セリウム（Ｃｅ２（ＣＯ３）３・８Ｈ２Ｏ）、酢酸セリウム（Ｃｅ（ＣＨ３ＣＯＯ）３・Ｈ２Ｏ）、塩化セリウム（ＣｅＣｌ３・６Ｈ２Ｏ）、硝酸セリウム（Ｃｅ（ＮＯ３）３・６Ｈ２Ｏ）、硫酸セリウム（Ｃｅ２（ＳＯ４）３・８Ｈ２Ｏ）等が挙げられる。＋４価のセリウムイオンを含む塩としては、例えば、硫酸セリウム（Ｃｅ（ＳＯ４）２・４Ｈ２Ｏ）、硝酸二アンモニウムセリウム（Ｃｅ（ＮＨ４）２（ＮＯ３）６）、硫酸四アンモニウムセリウム（Ｃｅ（ＮＨ４）４（ＳＯ４）４）・４Ｈ２Ｏ）等が挙げられる。またセリウムの有機金属錯塩としてはセリウムアセチルアセトナート（Ｃｅ（ＣＨ３ＣＯＣＨＣＯＣＨ３）３・３Ｈ２Ｏ）等が挙げられる。
【００３３】
マンガンイオンの場合は、価数は＋２価でも＋３価でもよく、マンガンイオンを含む溶液を得るために液状媒体に溶解可能なマンガン化合物が使用される。＋２価のマンガンイオンを含む塩を具体的に挙げると、例えば、酢酸マンガン（Ｍｎ（ＣＨ３ＣＯＯ）２・４Ｈ２Ｏ）、塩化マンガン（ＭｎＣｌ２・４Ｈ２Ｏ）、硝酸マンガン（Ｍｎ（ＮＯ３）２・６Ｈ２Ｏ）、硫酸マンガン（ＭｎＳＯ４・５Ｈ２Ｏ）等が挙げられる。＋３価のマンガンイオンを含む塩としては、例えば、酢酸マンガン（Ｍｎ（ＣＨ３ＣＯＯ）３・２Ｈ２Ｏ）等が挙げられる。またマンガンの有機金属錯塩としてはマンガンアセチルアセトナート（Ｍｎ（ＣＨ３ＣＯＣＨＣＯＣＨ３）２）等が挙げられる。
【００３４】
上記の化合物のなかでも、上記（１）の製法により電解質膜を作製する場合、プロトン導電性のイオン交換基を有するポリマーの分散液に溶解可能なセリウム化合物又はマンガン化合物からなる群から選択される１種以上としては、炭酸セリウム又は炭酸マンガンが好ましい。強酸性のイオン交換基を有するポリマーの分散液中に炭酸セリウム等は溶解し、セリウムイオン等を生じると同時に、炭酸はガスとして除去できるので好ましい。また、上記（２）の製法により電解質膜を作製する場合は、硝酸セリウム、硫酸セリウム、硝酸マンガン又は硫酸マンガンの水溶液を用いると、取扱いが容易であり好ましい。これらの水溶液でプロトン導電性を有するイオン交換基を有するポリマーをイオン交換した際に生成する硝酸又は硫酸は、容易に水溶液中に溶解し、除去できる。
【００３５】
電解質膜中に含まれるセリウムイオンの数は、膜中の−ＳＯ３−基の０．３〜２０％であることが好ましい（以下、この割合を「セリウムイオンの含有率」という。）。これは、セリウムイオンが３価であってＣｅ３＋が３個の−ＳＯ３−基と完全に結合している場合には、セリウムイオンでイオン交換されたスルホン酸基が、スルホン酸基とセリウムイオンでイオン交換されたスルホン酸基との合量の０．９〜６０モル％であることと同義である。セリウムイオンの含有率は、より好ましくは０．７〜１６％、さらに好ましくは１〜１３％である。
【００３６】
セリウムイオンの含有率が低すぎると、過酸化水素又は過酸化物ラジカルに対する十分な安定性が確保できないおそれがある。また、セリウムイオンの含有率が高すぎると、プロトンの十分な伝導性を確保することができず、膜抵抗が増大して上記導電率の範囲を満たさないおそれがある。
【００３７】
一方、セリウムイオンが含まれる場合、電解質膜中に含まれるマンガンイオンの数は、電解質膜がスルホン酸基を有するポリマーからなる場合は、膜中の−ＳＯ３−基の０．５〜３０％であることが好ましい（以下、この割合を「マンガンイオンの含有率」という。）。これは、マンガンイオンが＋２価であってＭｎ２＋が完全に２個の−ＳＯ３−基と結合している場合には、マンガンイオンでイオン交換されたスルホン酸基が、スルホン酸基とマンガンイオンでイオン交換されたスルホン酸基との合量の１〜６０モル％であることと同義である。マンガンイオンの含有率は、より好ましくは１〜２５％、さらに好ましくは１．５〜２０％である。
【００３８】
マンガンイオンの含有率が低すぎると、過酸化水素又は過酸化物ラジカルに対する十分な安定性が確保できないおそれがある。またマンガンイオンの含有率が高すぎると、プロトンの十分な伝導性を確保することができず、膜抵抗が増大して上記導電率の範囲を満たさないおそれがある。
【００３９】
なお、本発明の電解質膜が積層膜からなる複層膜である場合や、単層膜であってもセリウムイオン等が膜厚方向に不均一に存在する場合は、電解質膜全体の平均セリウムイオン含有率（マンガンイオン含有率）が上記の範囲に入っていればよく、セリウムイオン等の濃度が高い領域の含有率は上述の範囲より高くてもよい。
【００４０】
ここで複層膜である場合の作製方法としては、例えば上述の（１）〜（３）のいずれかの方法によりセリウムイオン等を含む陽イオン交換膜を作製しておき、セリウムイオン等を含まないイオン交換膜と積層する工程を経て作製することが好ましいが、特に限定されない。単層膜であってセリウムイオン等の濃度が膜厚方向に不均一である膜の作製方法としては、例えば上述の（２）の方法によりセリウムイオン等を含む陽イオン交換膜を作製する際に、片側から短時間溶液を接触させるか、又はセリウムイオン等を含む溶液を片側から塗布乾燥することで得ることができるが、特に限定されない。
【００４１】
セリウムイオン等の濃度が膜厚方向に不均一である場合、膜がアノードと接する面に近い側でセリウムイオン等の濃度が高くなっていると好ましい。濃度が膜厚方向に不均一である場合、セリウムイオン等の濃度については、膜厚方向全体にわたっての平均値ＣＡｖｅが上記の好ましい濃度範囲に入っていればよい。すなわち、セリウムイオン等の濃度の異なる層がｎ層ある積層膜の場合、その体積分率をφ１、φ２、・・・φｎとし、各層のセリウムイオン濃度をＣ１、Ｃ２、・・・Ｃｎとすると、平均濃度ＣＡｖｅは以下の式で表される。
ＣＡｖｅ＝Ｃ１×φ１＋Ｃ２×φ２＋・・・＋Ｃｎ×φｎ
すなわち、スルホン酸基を有する電解質膜では、ＣＡｖｅが、セリウムイオンの場合、０．３〜２０％、マンガンイオンの場合、０．５〜３０％であることが好ましい。単層膜で濃度が膜厚方向に変化する場合や膜厚方向に徐々に濃度が変化している場合は、その濃度の積分値を用いて計算した平均濃度が上記の好ましい濃度範囲にあることが好ましい。
【００４２】
また、本発明の電解質膜の面内においてセリウムイオン等の不均一な濃度分布がある場合においても、電解質膜全体の平均含有率が上記の範囲に入っていればよく、セリウムイオン等の濃度が高い領域の含有率は上述の範囲より高くてもよい。
【００４３】
電解質膜の特定部分にセリウムイオン等を多く存在させた膜の作製方法としては、例えば上述の（１）の方法において、セリウムイオン等を含み、その含有率が異なる２種以上のプロトン導電性のイオン交換基を有するポリマーの分散液を用いて分割ダイ塗工する方法がある。ここで分割ダイ塗工とは、ダイの塗工液のマニホールドからダイリップにかけて仕切りを設け、２種以上の塗工液をそれぞれ仕切りで区切られた異なるマニホールドに供給し、ダイ塗工の際２種以上の塗工液が同時にそれぞれ区切られたダイリップから排出されて塗工する方法をいう。この場合、仕切りをダイの幅方向に垂直又は斜め方向に設けると、得られる膜においてセリウムイオンの濃度が異なる領域ができる。また、上述の（２）の方法においてセリウムイオン等を含む陽イオン交換膜を作製する際に、一部をマスキングして浸漬する方法を用いることもできるが、特に限定されない。
【００４４】
セリウムイオン等の濃度が面内方向で不均一である場合は、アノード側の原料ガスである水素の入口付近でその濃度が高くなっていると好ましく、またその他の部分でも劣化が生じやすい部分でその濃度が高くなっていると好ましい。具体的には、例えばセリウムイオン等を含みその濃度が異なる２種以上のプロトン導電性のイオン交換基を有するポリマーの分散液を準備し、ダイコートの幅方向に濃度が段階的に変化するように溶液を供給して、キャスト製膜する。これにより、面内方向でセリウムイオン等が一方向において徐々に濃度が高くなっている濃度分布を有する膜が得られる。そして、得られた膜に電極を熱転写し、電解質膜中のセリウムイオン濃度が高い部分が水素ガスの入口に近くなるようにセットする。
【００４５】
セリウムイオン等の濃度については、面内全体にわたっての平均値Ｃ’Ａｖｅが上記の好ましい濃度範囲に入っていればよい。すなわち、セリウムイオン等の濃度の異なる領域がｎ個ある面内分割膜の場合、その面積分率をＳ１、Ｓ２、・・・Ｓｎとし、各面の濃度をＣ’１、Ｃ’２、・・・Ｃ’ｎとすると、平均濃度は以下の式で表される。
Ｃ’Ａｖｅ＝Ｃ’１×Ｓ１＋Ｃ’２×Ｓ２＋・・・＋Ｃ’ｎ×Ｓｎ
すなわち、スルホン酸基を有する電解質膜では、Ｃ’Ａｖｅが、セリウムイオンの場合、０．３〜２０％、マンガンイオンの場合、０．５〜３０％であることが好ましい。単一面の膜で、濃度が傾斜的に変化する場合は、その濃度の積分値を用いて計算した平均濃度が上記の好ましい濃度範囲にあることが好ましい。
【００４６】
電解質膜中にセリウム化合物又はマンガン化合物（以下、「セリウム化合物等」という。）を含有させることによっても、電解質膜の耐久性を向上させることができる。セリウム化合物等が水溶性の場合は、上述のように膜中でイオンとして存在すると考えられるが、セリウム化合物等が水に難溶性であっても本発明の電解質膜は過酸化水素又は過酸化物ラジカルに対して優れた耐性を有し、耐久性に優れる。その理由は明確ではないが、以下のいずれかの機構を考えている。１つには、難溶性セリウム化合物等が膜中で解離する、又は部分的に溶解することによりセリウムイオン等が生成し、酸性基の一部がセリウムイオン等でイオン交換され、当該イオンが電解質膜の過酸化水素又は過酸化物ラジカル耐性を効果的に向上させていると考えられる。もう一つとしては、難溶性セリウム化合物等の中のセリウム元素等が、触媒層から膜中に拡散してくる過酸化水素を効果的に分解する機能を有していると考えられる。
【００４７】
具体的な難溶性セリウム化合物としては、リン酸第一セリウム、リン酸第二セリウム、酸化セリウム、水酸化第一セリウム、水酸化第二セリウム、フッ化セリウム、シュウ酸セリウム、タングステン酸セリウム、ヘテロポリ酸のセリウム塩が挙げられる。難溶性マンガン化合物としては、酸化マンガン（ＩＩ）、四酸化三マンガン、酸化マンガン（ＩＩＩ）、酸化マンガン（ＩＶ）、酸化マンガン（ＶＩＩ）等が挙げられる。
【００４８】
プロトン導電性の陽イオン交換基を有するポリマー中に難溶性セリウム化合物等を含有させて本発明の電解質膜を得る方法は特に限定されないが、例えば以下の方法が挙げられる。
（１）陽イオン交換基を有するポリマーの溶液又は分散液中に難溶性セリウム化合物等を添加して分散液中に含有させた後、得られた液を用いてキャスト法等により製膜する方法。このとき、難溶性セリウム化合物等は該化合物を高度に分散できる溶媒（分散媒）とあらかじめ混合しておいてから、上記ポリマーの溶液又は分散液と混合してもよい。
【００４９】
（２）セリウムイオン等が含まれる溶液中に陽イオン交換基を有するポリマーからなる膜を浸漬してイオンを膜中に含有させた後、リン酸、シュウ酸、ＮａＦ、水酸化ナトリウム等の、セリウムイオン等と反応して難溶性セリウム化合物等を形成する物質を含む溶液に浸漬して、難溶性セリウム化合物等を膜中に析出させる方法。
【００５０】
（３）陽イオン交換基を有するポリマーの分散液中に該分散液に溶解可能なセリウム化合物等を添加して陽イオン交換基をセリウムイオン等によりイオン交換した後、該分散液にリン酸、シュウ酸、ＮａＦ、水酸化ナトリウム等の、セリウムイオン等と反応して難溶性セリウム化合物等を形成する物質又はそれを含む溶液を添加して、該分散液中に難溶性セリウム化合物等を生成させ、得られた液を用いてキャスト法等により製膜する方法。上記ポリマーの分散液中に該分散液に溶解可能なセリウム化合物等としては、例えば酢酸セリウム、塩化セリウム、硝酸セリウム、硫酸セリウム、酢酸マンガン、塩化マンガン、硝酸マンガン、硫酸マンガン等が挙げられる。
【００５１】
（４）陽イオン交換基を有するポリマーの前駆体に難溶性セリウム化合物等を添加し、２軸押出し成形による混練、ペレット化、一軸押出し成形によるフィルム化、そして加水分解、酸型化処理により製膜する方法。ここで陽イオン交換基を有するポリマーの前駆体とは、加水分解、酸型化等することにより当該陽イオン交換基に変換可能な官能基を有するポリマーであり、例えば陽イオン交換基がスルホン酸基の場合には、−ＳＯ２Ｆ基を有するポリマーのことをいう。
【００５２】
上記の方法のなかでも特に（２）の方法が好ましい。セリウムイオン等の置換量の制御が可能であり、また、製膜時の膜の厚み調整が可能であり均一な厚みの膜を得やすいからである。
【００５３】
本発明において、電解質膜中に含まれる難溶性セリウム化合物等の好ましい割合としては、電解質膜全質量の０．３〜８０％（質量比）であることが好ましく、より好ましくは０．４〜７０％、さらに好ましくは０．５〜５０％である。膜中の難溶性セリウム化合物等の含有量がこの範囲よりも少ないと、過酸化水素又は過酸化物ラジカルに対する十分な安定性が確保できないおそれがある。また含有量がこの範囲よりも多いと、電流遮蔽が発生するため、膜抵抗が増大して発電特性が低下するおそれがある。
【００５４】
本発明の電解質膜は、一部がセリウム原子及びマンガン原子からなる群から選ばれる１種以上を含む、スルホン酸基を有する含フッ素共重合体のみからなる膜であってもよいが、他の成分を含んでいてもよく、ポリテトラフルオロエチレンやパーフルオロアルキルエーテル等の他の樹脂等の繊維、織布、不織布、多孔体等により補強されている膜であってもよい。
【実施例】
【００５５】
［溶液製造例１］
［スルホン酸基を有するパーフルオロカーボン重合体の溶液の調製］
ＣＦ２＝ＣＦ２／ＣＦ２＝ＣＦＯＣＦ２ＣＦ（ＣＦ３）Ｏ（ＣＦ２）２ＳＯ３Ｈ共重合体（イオン交換容量１．１ミリ当量／ｇ乾燥樹脂）３００ｇとエタノール４２０ｇと水２８０ｇとを２Ｌオートクレーブに仕込み、密閉し、ダブルヘリカル翼にて１０５℃で６時間混合撹拌後、公称孔径１０μｍのフィルターでろ過して均一な液（以下、溶液Ａという）を得た。溶液Ａの固形分濃度は３０質量％であった。
【００５６】
［溶液製造例２］
［スルホン酸基を有するパーフルオロカーボン重合体の溶液の調製］
ＣＦ２＝ＣＦ２／ＣＦ２＝ＣＦＯＣＦ２ＣＦ（ＣＦ３）Ｏ（ＣＦ２）２ＳＯ３Ｈ共重合体（イオン交換容量１．３ミリ当量／ｇ乾燥樹脂）２０ｇとエタノール４８ｇと水３２ｇとを０．２Ｌオートクレーブに仕込み、密閉し、ダブルヘリカル翼にて１０５℃で６時間混合撹拌後、公称孔径１０μｍのフィルターでろ過して均一な液（以下、溶液Ｂという）を得た。溶液Ｂの固形分濃度は２０質量％であった。
【００５７】
［溶液製造例３］
［スルホン酸基を有するパーフルオロカーボン重合体の溶液の調製］
ＣＦ２＝ＣＦ２／ＣＦ２＝ＣＦＯＣＦ２ＣＦ（ＣＦ３）Ｏ（ＣＦ２）２ＳＯ３Ｈ共重合体（イオン交換容量１．５ミリ当量／ｇ乾燥樹脂）１０ｇとエタノール５４ｇと水３６ｇとを０．２Ｌオートクレーブに仕込み、密閉し、ダブルヘリカル翼にて１０５℃で６時間混合撹拌後、公称孔径１０μｍのフィルターでろ過して均一な液（以下、溶液Ｃという）を得る。溶液Ｃの固形分濃度は１０質量％である。
【００５８】
［例１］
３００ｍｌガラス製丸底フラスコに、溶液Ａを１００ｇと、炭酸セリウム水和物（Ｃｅ２（ＣＯ３）３・８Ｈ２Ｏ）を０．５ｇとを仕込み、ＰＴＦＥ製半月板翼にて、室温で８時間撹拌した。撹拌開始よりＣＯ２発生による気泡が発生したが、最終的には均一な透明の液状組成物を得た。得られた液状組成物の固形分濃度は３０．１質量％であった。この組成物を１００μｍのエチレン−テトラフルオロエチレン共重合体からなるシートＥＴＦＥシート（商品名：アフレックス１００Ｎ、旭硝子社製、以下ＥＴＦＥシートという。）上に、ダイコータにてキャスト塗工し、８０℃で１０分予備乾燥した後、１２０℃、１０分乾燥し、さらに１５０℃、３０分のアニールを施し、膜厚５０μｍの固体高分子電解質膜を得た。この膜の導電率を測定したところ、８０℃、相対湿度９５％の条件で０．２Ｓ／ｃｍ、８０℃、相対湿度３０％の条件で０．０１８Ｓ／ｃｍであった。
【００５９】
この高分子電解質膜から、５ｃｍ×５ｃｍの大きさの膜を切り出し、乾燥窒素中で１６時間放置した後、質量を精秤し０．１規定のＨＣｌ水溶液中に含浸して、セリウムイオンを完全に抽出した液を得た。この液をＩＣＰ分光分析にて測定することで、高分子電解質膜中のセリウムを定量したところ、セリウムの含有率は５モル％であった。
【００６０】
次に、白金がカーボン担体（比表面積８００ｍ２／ｇ）に触媒全質量の５０％含まれるように担持された触媒粉末（エヌ・イーケムキャット社製）１．０ｇに、蒸留水５．１ｇを混合した。この混合液にＣＦ２＝ＣＦ２／ＣＦ２＝ＣＦＯＣＦ２ＣＦ（ＣＦ３）Ｏ（ＣＦ２）２ＳＯ３Ｈ共重合体（イオン交換容量１．１ミリ当量／ｇ乾燥樹脂）をエタノールに分散させた固形分濃度９質量％の液４．５ｇを混合した。この混合物をホモジナイザー（商品名：ポリトロン、キネマチカ社製）を使用して混合、粉砕させ、触媒層形成用塗工液を作製した。
【００６１】
この塗工液を、ＥＴＦＥシートの上にバーコータで塗工した後、８０℃の乾燥器内で３０分間乾燥させてアノード及びカソードの触媒層を各々作製した。なお、触媒層形成前の基材フィルムのみの質量と触媒層形成後の基材フィルムの質量を測定することにより、触媒層に含まれる単位面積あたりの白金の量を算出したところ、アノードでは０．２ｍｇ／ｃｍ２、カソードでは０．４ｍｇ／ｃｍ２であった。
【００６２】
次に、上述のセリウムイオンを含有させた高分子電解質膜を用い、この膜の両面に基材フィルム上に形成された触媒層をそれぞれ配置し、ホットプレス法により転写してアノード触媒層及びカソード触媒層を高分子電解質膜の両面にそれぞれ接合した、膜触媒層接合体を得た。なお、電極面積は１６ｃｍ２であった。
【００６３】
この膜触媒層接合体を厚さ３５０μｍのカーボンクロスからなるガス拡散層２枚の間に挟んで膜電極接合体を作製し、これを発電用セルに組み込み、低加湿での運転条件における電圧測定及び耐久試験を行った。運転条件は、常圧にて、水素（利用率７０％）／空気（利用率５０％）を供給し、セル温度８０℃において電流密度０．２Ａ／ｃｍ２とし、アノード側は露点６４℃、カソード側は露点６４℃としてそれぞれ水素及び空気を加湿してセル内に供給し、運転初期のセル電圧を測定した。また、耐久性の加速試験として開回路試験（ＯＣＶ試験）を行った。試験は、常圧で、電流密度０．２Ａ／ｃｍ２に相当する水素（利用率７０％）及び空気（利用率４０％）をそれぞれアノード及びカソードに供給し、セル温度は９０℃、アノードガスの露点は６０℃、カソードガスの露点は６０℃として、発電は行わずに開回路状態で１００時間運転し、その間の電圧変化を測定した。結果をそれぞれ表１に示す。
【００６４】
［例２］
例１における溶液Ａの代わりに、溶液Ｂを用いて炭酸セリウム水和物（Ｃｅ２（ＣＯ３）３・８Ｈ２Ｏ）０．４ｇとともに仕込んだ以外は例１と同様にして膜厚５０μｍの固体高分子電解質膜を得た。この膜の導電率を測定したところ、８０℃、相対湿度９５％の条件で０．３Ｓ／ｃｍ、８０℃、相対湿度３０％の条件で０．０２５Ｓ／ｃｍであった。また、高分子電解質膜中のセリウムを定量したところ、セリウムの含有率は５モル％であった。
【００６５】
例１と同様にして膜電極接合体を作製し、これを発電用セルに組み込み、例１と同様の評価を行った。結果を表１に示す。
【００６６】
［例３］
例１における溶液Ａの代わりに、溶液Ｃを用いて炭酸セリウム水和物（Ｃｅ２（ＣＯ３）３・８Ｈ２Ｏ）０．２３ｇとともに仕込む以外は例１と同様にして膜厚５０μｍの固体高分子電解質膜を得る。この膜の導電率を測定すると、８０℃、相対湿度９５％の条件で０．３６Ｓ／ｃｍ、８０℃、相対湿度３０％の条件で０．０２９Ｓ／ｃｍとなる。また、高分子電解質膜中のセリウムを定量すると、セリウムの含有率は５モル％となる。
【００６７】
例１と同様にして膜電極接合体を作製し、これを発電用セルに組み込み、例１と同様の評価を行うと、表１の結果となる。
【００６８】
［例４］
例３における添加する炭酸セリウム水和物（Ｃｅ２（ＣＯ３）３・８Ｈ２Ｏ）の量を０．１５ｇとする以外は例３と同様にして膜厚５０μｍの固体高分子電解質膜を得る。この膜の導電率を測定すると、８０℃、相対湿度９５％の条件で０．４１Ｓ／ｃｍ、８０℃、相対湿度３０％の条件で０．０３６Ｓ／ｃｍとなる。また、高分子電解質膜中のセリウムを定量すると、セリウムの含有率は３．３モル％となる。
【００６９】
例１と同様にして膜電極接合体を作製し、これを発電用セルに組み込み、例１と同様の評価を行うと、表１の結果となる。
【００７０】
［例５］
固体高分子電解質膜として、スルホン酸基を有するパーフルオロカーボン重合体からなる厚さ５０μｍのイオン交換膜（商品名：フレミオン、旭硝子社製、イオン交換容量１．１ミリ当量／ｇ乾燥樹脂）であって、大きさ５ｃｍ×５ｃｍ（面積２５ｃｍ２）を使用する。この膜全体の重さを乾燥窒素中で１６時間放置した後、乾燥窒素中で測定すると、０．２５０ｇである。この膜のスルホン酸基の量は以下の式により求められる。
０．２５０（ｇ）×１．１（ミリ当量／ｇ乾燥樹脂）＝０．２７５（ミリ当量）。
【００７１】
次に、この膜のスルホン酸基量の１０％の量に相当するマンガンイオン（＋２価）を含むように、硝酸マンガン（Ｍｎ（ＮＯ３）２・６Ｈ２Ｏ）４．０ｍｇを５００ｍＬの蒸留水に溶解し、この中に上記イオン交換膜を浸漬し、室温で４０時間、スターラーを用いて撹拌を行ってイオン交換膜のスルホン酸基の一部をマンガンイオンによりイオン交換する。なお、浸漬前後の硝酸マンガン溶液をＩＣＰ発光分析により分析すると、このイオン交換膜のマンガンイオンの含有率（膜中の−ＳＯ３−基の数に対するマンガンイオンの割合）は５％となる。この膜の導電率を測定すると、８０℃、相対湿度９５％の条件で０．２５Ｓ／ｃｍ、８０℃、相対湿度３０％の条件で０．０２Ｓ／ｃｍとなる。
【００７２】
例１と同様にして膜電極接合体を作製し、これを発電用セルに組み込み、例１と同様の評価を行うと、表１の結果となる。
【００７３】
［例６（比較例）］
例１において、セリウムイオンを含有させないイオン交換膜を用いて膜電極接合体を製し、これを発電用セルに組み込み、運転初期のセル電圧及び運転開始後の経過時間とセル電圧との関係を測定した。結果を表１に示す。
【００７４】
［例７（比較例）］
例１において用いた溶液Ａの代わりに、市販の５％ナフィオン溶液（アルドリッチ社製）を用いて炭酸セリウム水和物（Ｃｅ２（ＣＯ３）３・８Ｈ２Ｏ）０．０７ｇを仕込んだ以外は実施例１と同様にして膜厚５０μｍの固体高分子電解質膜を得た。この膜の導電率を測定したところ、８０℃、相対湿度９５％の条件で０．１２Ｓ／ｃｍ、８０℃、相対湿度３０％の条件で０．００９Ｓ／ｃｍであった。また、高分子電解質膜中のセリウムを定量したところ、セリウムの含有率は５モル％であった。
【００７５】
例１と同様にして膜電極接合体を作製し、これを発電用セルに組み込み、例１と同様の評価を行うと表１に示す結果となる。
【００７６】
【表１】
2007095529.tif 000003